(57)【要約】      （修正有）【課題】適度な強度を有し、安全性が高く、口腔粘膜との親和性・密着性に優れた歯科用補綴物を提供する。【解決手段】プラスチック材料を主成分とする歯科用補綴物であり、該プラスチック材料としてエチレン−ビニルエステル共重合体ケン化物（ＥＶＯＨ）を用いる歯科用補綴物。ＥＶＯＨは親水性が良く、口腔内では唾液で膨潤するため口腔粘膜への密着性が良く、適度な硬さを有し、加熱や加水分解等でも人体に有毒な成分を出さないために安全性に優れ、熱可塑性樹脂であるために成形性に優れるという特長を持つ樹脂である。該歯科用補綴物は、該歯科用補綴物は、特に、義歯床、義歯用の係留部材として使用される。【選択図】なし【特許請求の範囲】
【請求項１】
プラスチック材料を主成分とする歯科用補綴物であり、該プラスチック材料がエチレン−ビニルエステル共重合体ケン化物であることを特徴とする歯科用補綴物。
【請求項２】
義歯床であることを特徴とする請求項１記載の歯科用補綴物。
【請求項３】
義歯用の係留部材であることを特徴とする請求項１記載の歯科用補綴物。
【請求項４】
曲げ弾性率が２ＧＰａ以上９．９ＧＰａ以下であることを特徴とする請求項３記載の歯科用補綴物。
【発明の詳細な説明】
【技術分野】
【０００１】
本発明はプラスチック材料を主成分とする歯科用補綴物に関するものであり、さらに詳しくは適度な強度を有し、安全性が高く、口腔粘膜への親和性・密着性に優れた歯科用補綴物に関するものである。
【背景技術】
【０００２】
歯科用補綴物とは、口腔内に装着して用いる、総義歯、部分義歯、歯科矯正具等の欠損歯を補う器具もしくはその一部を構成する部材や治療器具を意味し、例えば、義歯、義歯床、歯肉カバー、人体への固定のための係留部材（クラスプやレスト）、ブリッジ、クラウン、インプラント上部構造物、インレー、アンレー、各部品をつなげる連結子またはバー、歯列矯正のためのワイヤー、ブラケット、歯や口内を防護するマウスピースやナイトガード、スプリント等が挙げられる。
【０００３】
かかる歯科用補綴物に用いられる材料には、安全性、強度、審美性、成形性等、多岐にわたる高度な条件が要求される。これらの条件を満たすため、歯科用補綴物の材料には様々な検討がされている。
【０００４】
例えば、総義歯、部分義歯等の義歯床の材料としては、従来はポリアクリル系樹脂が使用されていたが、ポリアクリル系樹脂は耐久性および機械的強度が低いという問題点があった。
【０００５】
これに対して近年は機械的強度が高いポリカーボネート系樹脂を溶融成形してなる義歯床が用いられており、最近では、溶融粘度が比較的低いため成形性に優れ、しかも機械的強度が大きい材料として、ポリカーボネートと液晶性ポリエステルによる複合材料が提案されている（例えば、特許文献１参照）。しかし、ポリカーボネートは内分泌かく乱作用を有するビスフェノールＡを原料としており、加水分解によってもビスフェノールＡを生じる可能性があるため、人体への安全性に問題があった。
【０００６】
そこで、内分泌かく乱作用の問題がない代替材料として、ポリエステル樹脂を用いた義歯床が提案されている（例えば、特許文献２参照）。しかしながら、これらの材料はいずれも口腔粘膜との親和性が不十分であり、さらに使い続けていると歯槽堤の吸収等により口腔粘膜との適合が悪くなるため、咬んだ時に力のかかる部位が痛くなる等の問題があった。
【０００７】
また、最近では、プラスチック材料のみからなる総義歯および部分義歯において、義歯床が天然歯の歯冠部に当接する特殊な固定構造を採用することで、金属製の係留部材を用いずとも口腔内へ良好に固定される、審美性のよい義歯が提案された（例えば、特許文献３および４参照）。しかし、かかる明細書中には、前述の課題に関する記載はなく、その解決につながるプラスチック材料の具体的な明示もないことから、かかる技術への適用も可能で、かつ前述の課題を解決できるような材料の開発が求められている。
【０００８】
一方、部分義歯や矯正具等を固定するための係留部材（クラスプやレスト等）には、一般的に、高強度・高弾性率であるために固定能に優れ、固定角度の微調整がしやすい材料として金属材料が用いられている。しかし、脱着時に近隣の天然歯や口腔粘膜を傷つけ、金属アレルギーを起こすという問題があった。これに対して、例えばアセタール樹脂等のプラスチック材料を係留部材として用いる歯科用補綴物が提案された（例えば、特許文献５参照）。しかしながら、かかる歯科用補綴物は繊維状あるいは微粒子状充填材を併用して、曲げ弾性率を１０〜８０ＧＰａ、最大伸び率を０．８〜４％にすることで金属材料と同等の維持特性を得ているもので、かかる弾性率は未だ高く、装着脱着時における近隣歯等への負担の点で、改善が求められていた。そこで、より可とう性が大きい材料を用い、曲げ弾性率が１０ＧＰａ未満であるプラスチック製係留部材を有する補綴物が検討されているが、総合的な特性を充分に満足する材料は得られていないのが現状である。
【０００９】
【特許文献１】特開２００２−１７３４０８号公報
【特許文献２】特開２００５−０６０３５３号公報
【特許文献３】特開２００２−０７８７２１号公報
【特許文献４】特開２００３−１１６８８４号公報
【特許文献５】特開２００４−０８１８５７号公報
【発明の開示】
【発明が解決しようとする課題】
【００１０】
本発明は、口腔粘膜との親和性・密着性に優れた歯科用補綴物を提供することを目的とする。
【課題を解決するための手段】
【００１１】
本発明者は、上記事情に鑑み鋭意検討した結果、歯科用補綴物の材料として、エチレン−ビニルエステル共重合体ケン化物（以下、ＥＶＯＨと略する）を用いることにより本発明の目的が達成されることを見出し、本発明を完成した。
【００１２】
すなわち、本発明はＥＶＯＨを主成分とすることを特徴とする歯科用補綴物に存する。ＥＶＯＨは親水性が良く、口腔内では唾液で膨潤するため口腔粘膜への密着性が良く、適度な硬さを有し、加熱や加水分解等でも人体に有毒な成分を出さないために安全性に優れ、熱可塑性樹脂であるために成形性に優れるという特長を持つ樹脂であり、これらの特長を活かすことで本発明特有の効果が得られたものである。
【００１３】
また、本発明ではＥＶＯＨを主成分とすることを特徴とする義歯床を提供するものである。かかる義歯床は親水性が良く、口腔内では唾液で膨潤するため口腔粘膜への密着性が良いため違和感や痛みを覚えにくいという特長を有するものである。
【００１４】
さらに、本発明ではＥＶＯＨを主成分とすることを特徴とする係留部材を提供するものである。かかる係留部材は親水性が良く、かつ適度な硬さを有するため、隣接歯や口内を傷つけないにもかかわらず、適度な固定能を有するという特長を有するものである。
【発明の効果】
【００１５】
本発明による歯科用補綴物は、口腔粘膜への密着性に優れ、さらに適度な強度を有し、安全性が高く、かつ作製が容易であるため、特に有用である。
【発明を実施するための最良の形態】
【００１６】
以下に記載する構成要件の説明は、本発明の実施態様の一例（代表例）であり、これらの内容に特定されるものではない。
以下、本発明について詳細に説明する。
【００１７】
本発明で用いられるＥＶＯＨは、エチレンとビニルエステル系モノマーからなる共重合体をケン化して得られるエチレン構造単位とビニルアルコール構造単位を有する共重合体であり、ケン化度が１００％でない場合は、ケン化によりビニルアルコール構造とならなかったビニルエステル構造単位を有するものである。
【００１８】
本発明に用いるＥＶＯＨにおけるエチレン含有量としては、通常１〜７０モル％、さらには１０〜６０モル％、特には２０〜５５モル％、殊には２５〜５０モル％が好ましく、かかるエチレン含有量が少なすぎた場合には吸水性が大きくなり口腔内で使用時に曲げ弾性率などの機械的強度が低下する傾向があり、多すぎた場合には曲げ弾性率などの機械的強度が不足する傾向がある。
また、ビニルアルコール構造単位は、通常３０〜９９モル％、さらには４０〜９０モル％、特には４５〜８０モル％、殊には５０〜７５モル％が好ましく、かかるビニルアルコール構造単位が多すぎた場合には吸水性が大きくなり口腔内で使用時に曲げ弾性率などの機械的強度が低下する傾向があり、少なすぎた場合には曲げ弾性率などの機械的強度が不足する傾向がある。
【００１９】
また、平均ケン化度は通常８０〜１００モル％、さらには９０〜１００モル％、特には９５〜１００モル％、殊には９９〜１００モル％が好ましく、かかる平均ケン化度が低すぎた場合には吸水性が大きくなり口腔内で使用時に曲げ弾性率などの機械的強度が低下するとなる傾向がある。かかるケン化の際に副生する酢酸ナトリウムのＥＶＯＨ中の残存量は通常ナトリウム換算で１０００ｐｐｍ以下、さらには５００ｐｐｍ以下、特には３００ｐｐｍ以下が好ましい。
またＥＶＯＨは、ケン化度が１００％でない場合は、ケン化後に残存するビニルエステル構造単位を含有する。かかるビニルエステル構造単位は、通常０〜７５モル％、さらには０〜５４モル％、特には０〜３６モル％、殊には０〜２５モル％である。
【００２０】
また、ＥＶＯＨの、メルトフローレート（ＭＦＲ）（２１０℃、荷重２１６０ｇ）は０．５〜１００ｇ／１０分、さらには１〜５０ｇ／１０分、特には３〜４０ｇ／１０分、殊には５〜３０ｇ／１０分のものが好ましく、該メルトフローレートが低すぎた場合には射出成形や圧縮成形などの溶融成形時にＥＶＯＨ樹脂の充填が困難になるという傾向があり、高すぎた場合には同ＥＶＯＨ樹脂の充填が不安定になるという傾向がある。
【００２１】
また、ＥＶＯＨのぬれ性は接触角測定機（「協和界面科学株式会社」製、”ＦＡＭＡＳ”、２３℃、５０％ＲＨ）で、液滴法にて測定した、水の接触角の値で通常５°〜８５°、さらには３０°〜８０°が好ましく、特には４５°〜８０°であることが好ましい。
また、ＥＶＯＨの曲げ弾性率は、ＩＳＯ１４６６３に従ってＩＳＯ１７８に準拠して測定した値で通常１〜９．９ＧＰａ、さらには２〜９．８ＧＰａが好ましく、特には３〜９．７ＧＰａであることが好ましい。
【００２２】
ＥＶＯＨの、ケン化前のエチレン−ビニルエステル共重合体は、公知の任意の重合法、例えば溶液重合、懸濁重合、乳化重合などにより製造することが可能で、通常はメタノールを用いた溶液重合により製造される。また、ケン化は酸触媒やアルカリ触媒を用いた公知の方法で行うことができ、通常は水酸化ナトリウムを用いたアルカリケン化が行われる。
【００２３】
なお、ビニルエステル系モノマーとしては、例えばギ酸ビニル、酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル等の脂肪族炭化水素ビニルエステル、安息香酸ビニル等の芳香族炭化水素ビニルエステル、バーサチック酸ビニル等が挙げられ、経済的な点から、通常炭素数３〜１５、さらには３〜１０が好ましく、特には４〜６が好ましく、殊には炭素数４の酢酸ビニルが好ましく用いられる。これらは単独で、もしくは複数種を同時に用いてもよい。
【００２４】
また、上記のＥＶＯＨは、本発明の目的を逸脱しない範囲で、共重合可能な不飽和単量体を共重合していてもよく、かかる単量体としては、プロピレン、１−ブテン、イソブテン等の不飽和炭化水素類、アクリル酸、メタクリル酸、クロトン酸、（無水）フタル酸、（無水）マレイン酸、（無水）イタコン酸等の不飽和カルボン酸類あるいはその塩、あるいはモノアルキルエステル類またはジアルキルエステル類、アクリルアミド、Ｎ−メチルアクリルアミド、Ｎ，Ｎ−ジメチルアクリルアミド等のモノあるいはジアルキル置換アクリルアミド類、アクリルアミドアルカンスルホン酸類あるいはその塩、アクリルアミドアルキルアミンあるいはその酸塩あるいはその４級塩等のアクリルアミド誘導体、メタクリルアミド、Ｎ−メチルメタクリルアミド、Ｎ，Ｎ−ジメチルメタクリルアミド等のモノあるいはジアルキル置換アクリルアミド類、２−メタクリルアミドアルカンスルホン酸類あるいはその塩、メタクリルアミドアルキルアミンあるいはその酸塩あるいはその４級塩等のメタクリルアミド誘導体、Ｎ−ビニルピロリドン等の環状ビニルアミド類、Ｎ−ビニルホルムアミド、Ｎ−ビニルアセトアミド等のＮ−ビニルアミド類、アクリルニトリル、メタクリルニトリル等のシアン化ビニル類、アルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル類、酢酸アリル、塩化アリル、アリルアルコール、ジメチルアリルアルコール等のアリル化合物類、アリルトリメチルアンモニウムクロライド、メタアリルトリメチルアンモニウムクロライド等のカチオン基含有不飽和化合物類、ビニルトリメトキシシラン、ビニルジメトキシラウリロキシシラン等のケイ素含有不飽和化合物類、アセトアセチル基含有不飽和化合物等が挙げられ、これらを単独でもしくは２種以上で用いることができる。これらは生産効率および生成物の安定性の点から、通常炭素数１〜３０であり、さらには炭素数１〜１５が好ましく、特には１〜１０が好ましい。
【００２５】
また、樹脂特性を損なわない範囲で、エポキシ化合物によるヒドロキシアルキルエーテル化、ウレタン化、アセタール化、シアノエチル化等、公知の方法で後変性されたものであっても差し支えない。
【００２６】
さらに本発明では、ＥＶＯＨが下記一般式（１）のような、側鎖に１，２−ジオール構造単位を含有するものであっても差し支えない。かかるＥＶＯＨ中の一般式（１）で表される構造単位の含有量は、通常０．１〜２０モル％であり、好ましくは０．１〜１５モル％、特に好ましくは０．１〜１０モル％である。
【化１】
2008074842.tif 000002
［一般式（１）において、Ｒ1、Ｒ2、及びＲ3はそれぞれ独立して水素原子または有機基を示し、Ｘは単結合または結合鎖を示し、Ｒ4、Ｒ5、及びＲ6はそれぞれ独立して水素原子または有機基を示す。］
【００２７】
一般式（１）における有機基としては、特に限定されず、例えばメチル基、エチル基、ｎ−プロピル基、イソプロピル基、ｎ−ブチル基、イソブチル基、ｔｅｒｔ−ブチル基等の飽和炭化水素基、フェニル基、ベンジル基等の芳香族炭化水素基、ハロゲン原子、水酸基、アシルオキシ基、アルコキシカルボニル基、カルボキシル基、スルホン酸基等の置換基を有していてもよい。
Ｒ1〜Ｒ3は通常炭素数１〜３０、特には炭素数１〜１５、さらには炭素数１〜４のアルキル基または水素原子が好ましい。Ｒ4〜Ｒ5は炭素数１〜３０、特には炭素数１〜１５、さらには炭素数１〜４のアルキル基または水素原子が好ましく、水素原子が最も好ましい。殊には、Ｒ1〜Ｒ6がすべて水素で、Ｘが単結合であるものが好ましい。
【００２８】
本発明においては、かかる一般式（１）の構造単位を有するＥＶＯＨを用いることで、さらに親水性を高めることができ、口腔内部との密着性が向上する。
【００２９】
また、一般式（１）で表わされる構造単位中のＸは代表的には単結合であるが、本発明の効果を阻害しない範囲であれば結合鎖であってもよく、かかる結合鎖としては特に限定されないが、アルキレン、アルケニレン、アルキニレン、フェニレン、ナフチレン等の炭化水素（これらの炭化水素はフッ素、塩素、臭素等のハロゲン等で置換されていても良い）の他、−Ｏ−、−（ＣＨ2Ｏ）m−、−（ＯＣＨ2）m−、−（ＣＨ2Ｏ）mＣＨ2−等のエーテル結合部位を含む構造、−ＣＯ−、−ＣＯＣＯ−、−ＣＯ（ＣＨ2）mＣＯ−、−ＣＯ（Ｃ6Ｈ4）ＣＯ−等のカルボニル基を含む構造、−Ｓ−、−ＣＳ−、−ＳＯ−、−ＳＯ2−等の硫黄原子を含む構造、−ＮＲ−、−ＣＯＮＲ−、−ＮＲＣＯ−、−ＣＳＮＲ−、−ＮＲＣＳ−、−ＮＲＮＲ−等の窒素原子を含む構造、−ＨＰＯ4−等のリン原子を含む構造などのヘテロ原子を含む構造、−Ｓｉ（ＯＲ）2−、−ＯＳｉ（ＯＲ）2−、−ＯＳｉ（ＯＲ）2Ｏ−等の珪素原子を含む構造、−Ｔｉ（ＯＲ）2−、−ＯＴｉ（ＯＲ）2−、−ＯＴｉ（ＯＲ）2Ｏ−等のチタン原子を含む構造、−Ａｌ（ＯＲ）−、−ＯＡｌ（ＯＲ）−、−ＯＡｌ（ＯＲ）Ｏ−等のアルミニウム原子を含む構造などの金属原子を含む構造等が挙げられる（Ｒは各々独立して任意の置換基であり、水素原子、アルキル基が好ましく、またｍは自然数であり、通常１〜３０、好ましくは１〜１５、さらに好ましくは１〜１０である。）。その中でも製造時あるいは使用時の安定性の点で−ＣＨ2ＯＣＨ2−、および炭素数１〜１０のアルキレン基が好ましく、さらには炭素数１〜６のアルキレン基、特には炭素数１であることが好ましい。
【００３０】
かかる一般式（１）の構造単位を有するＥＶＯＨの製造法は特に限定されないが、例えば、ビニルエステル系モノマー、エチレンと下記一般式（２）で表される化合物の共重合体をケン化する方法が好適に用いられる。
【化２】
2008074842.tif 000003
［一般式（２）中、Ｒ1、Ｒ2及びＲ3はそれぞれ独立して水素原子または有機基を示し、
Ｘは単結合または結合鎖を示し、Ｒ4、Ｒ5、及びＲ6はそれぞれ独立して水素原子または
有機基を示し、Ｒ7及びＲ8はそれぞれ独立して水素原子またはアシル基を示す。］
【００３１】
かかるＲ7及びＲ8がアシル基である場合は、加水分解処理することにより上記一般式（１）に表される構造単位に変換することができる。
一般式（２）で示される化合物の代表例としては、Ｒ1〜Ｒ6はすべて水素であり、Ｘが単結合であり、Ｒ7およびＲ8がアセチル基である３，４−ジアセトキシブテンが挙げられる。
【００３２】
また、他の方法としてはビニルエステル化合物とエチレンのコモノマーとしてビニルエチレンカーボネートを用い、この共重合物をケン化脱炭酸する方法や、コモノマーとして下記一般式（３）に示す化合物を用いてケン化脱ケタール化する方法、グリセリンモノアリルエーテルをコモノマーとしてこれをケン化する方法等を挙げることができる。
【化３】
2008074842.tif 000004
［一般式（３）中、Ｒ1、Ｒ2及びＲ3はそれぞれ独立して水素原子または有機基を示し、
Ｘは単結合または結合鎖を示し、Ｒ4、Ｒ5、及びＲ6はそれぞれ独立して水素原子または
有機基を示し、Ｒ9及びＲ10はそれぞれ独立して水素原子または有機基を示す。］
【００３３】
また、本発明に用いられるＥＶＯＨは下記の構造単位（４）を含有しているものであってもよい。かかる、上記一般式（４）に示す構造単位の含有量は、通常０．１〜５０モル％であり、より好ましくは０．５〜３０モル％、さらに好ましくは０．８〜２０モル％である。
【化４】
2008074842.tif 000005
［式中、Ｒ11は置換または未置換の炭素数１〜３０の炭化水素鎖である］
【００３４】
一般式（４）におけるＲ11は、置換または未置換の炭素数１〜３０の炭化水素鎖であり、好ましくは炭素数３〜１５の炭化水素鎖であり、特には４〜１０の炭化水素鎖である。例えば、メチレン鎖、エチレン鎖等のアルキレン基があげられ、かかるアルキレン基は樹脂特性を損なわない範囲において、ハロゲン原子、水酸基、アシルオキシ基、アルコキシカルボニル基、カルボキシル基、ケトン基、スルホン酸基等を有してもよい。
【００３５】
かかる一般式（４）で示される構造単位を有するＥＶＯＨは、例えばＥＶＯＨにラクトン化合物を開環グラフト化して製造することができ、かかるラクトン化合物としては炭素数が３〜１５のもの、特にε−カプロラクトンが好ましく用いられる。なかでも、上記一般式（４）におけるＲ11が４以上のものはＴｇが室温以下であるため、口腔内での柔軟性が要求される場合には好適である。
【００３６】
また、本発明では、エチレン含有量、平均ケン化度、平均重合度、ＭＦＲ、側鎖の変性基の種類、および変性基の含有量等が異なる２種以上のＥＶＯＨを混合および／または併用、積層する等してもよい。
本発明の歯科用補綴物におけるＥＶＯＨの含有量は、通常１〜１００重量％、好ましくは１０〜１００重量％、特に好ましくは３０〜１００重量％である。かかる量が少なすぎた場合、本願発明の効果が得られにくい傾向がある。
【００３７】
さらに、本発明の歯科用補綴物においては、使用目的に応じ、ＥＶＯＨの親水性を阻害しない範囲で、ポリオレフィン系、ポリエステル系、ポリアクリル系、ポリアクリロニトリル系、ポリアミド系、ポリハロゲン化ビニル系、ポリビニルアルコール系、ポリウレタン系樹脂等の樹脂類、またはシリコン系、フッ素系等のゴム類などを混合および／または併用、積層する等して用いてもよく、異なる２種以上の樹脂およびゴムを併用してもよい。
【００３８】
本発明の歯科用補綴物は、添加剤として、ＥＶＯＨの特徴を阻害しない範囲で、一般の歯科用樹脂材料に使用されている顔料、着色剤、染料、酸化防止剤、紫外線吸収剤、フッ素化合物等の汚れ防止剤、界面活性剤、香料、消臭剤、抗菌剤等を併用しても良い。また、ステアリン酸アミド等の飽和脂肪族アミド、オレイン酸アミド等の不飽和脂肪酸アミド、エチレンビスステアリン酸アミド等のビス脂肪酸アミド、低分子量ポリオレフィン等の公知の滑剤、離型剤、エチレングリコール、グリセリン、ヘキサンジオール等の多価アルコール、特には脂肪族多価アルコール等の公知の可塑剤、酢酸、リン酸等の酸類およびそのアルカリ金属、アルカリ土類金属等の金属塩、ホウ酸またはその金属塩等のホウ素化合物など、公知の熱安定剤を用いてもよい。
【００３９】
また、本発明の歯科用補綴物では、強度や剛性の向上、伸び率の低下等の目的でフィラーを混合して用いてもよい。かかるフィラーとしては、有機系、無機系、繊維状、粒子状を問わず、公知のものを使用することができる。例えば繊維状フィラーとしては、アラミド繊維、ビニロン繊維、シルク繊維、芳香族ポリアミド、芳香族ポリイミド等の有機繊維、ガラス繊維、炭素繊維、アルミナ繊維、石膏繊維等の無機繊維がある。
これらの繊維フィラーは通常、径が約０．０１〜５００μｍ、長さが０．０１〜１０００μｍであり、これらの単繊維が数十〜数十万本単位で収束したロービング、それらを短くした短繊維やストランド、よりをかけたヤーン、織物、編物、混繊状であるマット、クロス、リボン、ストロー等種々の形状を使用することができる。
義歯床に用いる場合には、中でも長繊維の収束糸のロービングや織物、編物形状のものを使用すると高い補強効果が得られる傾向があり、係留部材に用いる場合には、作業性の点から、通常、短繊維やリボン、ストロー状のものが用いられる。
【００４０】
この他にも粒子状フィラーとしては、ウオラストナイト、セピオライト、ゾノトライト、ドーソナイト、マイカ、セリサイト、タルク等の天然鉱物、合成マイカ等の合成鉱物、また、黒鉛、カーボンブラック等の炭素系フィラー、シリカ、ガラスビーズ、ガラスフレーク、石英粉末、炭化珪素、窒化珪素等の珪素系フィラー、珪酸カルシウム、珪酸ジルコン等の珪酸塩、炭酸カルシウム、炭酸バリウム等の炭酸塩、ホウ酸アルミニウム等のホウ酸塩、チタン酸カリウム、アルミナ、酸化チタン、酸化亜鉛、酸化ジルコン、酸化マグネシウム等の金属酸化物、水酸化マグネシウム等の金属水酸化物、硫酸バリウム等の硫酸塩等の無機フィラーがあり、これらの形状は破砕状、球状、不定形等特に制限はない。また、平均粒子径に関しても特に制限はなく、レーザー回析散乱法にて測定した値で通常０．００１〜１０００μｍの範囲である。
【００４１】
これらのフィラーには、ＥＶＯＨとの密着性をより向上させるために、表面をシラン系カップリング剤、チタネート系カップリング剤等の公知の表面処理剤により表面処理することも好ましい。また、これらのフィラーは、種類および形状の異なるものを単独でも複数種組み合わせて用いてもよい。
【００４２】
これらの樹脂および添加剤をＥＶＯＨと混合するにあたっては特に制限はなく、任意の混合方法が採用され、例えば、ドライブレンド、溶解混合、溶融混練等が挙げられる。また、混合する順番に関しても特に制限はなく、任意のタイミングで各成分を混合することができる。
【００４３】
かかるフィラーの配合量はその用途によって求められる特性に応じて適宜選択すればよいが、ＥＶＯＨ１００重量部に対し通常０．１〜４５重量部である。
【００４４】
かくして得られたＥＶＯＨあるいはＥＶＯＨ組成物は、本発明の歯科用補綴物の原料として用いられる。
【００４５】
本発明の歯科補綴物に用いられるＥＶＯＨの性質は、用いられる部品により異なるため、添加剤により適宜調節される。以下、特に義歯床、歯肉カバー、マウスピース等、口腔粘膜に広範囲にわたって直接触れる部品と、係留部材や連結子、ワイヤー、ブラケット等、固定のための部品ついてさらに詳細に述べる。
【００４６】
本発明の歯科用補綴物において、義歯床、歯肉カバー、マウスピース等、口腔粘膜に広範囲にわたって直接触れる部品は、口腔粘膜への密着度が大きいという性質を特に要求される。本発明では親水性に優れた素材であるＥＶＯＨを用いるため、使用時に口腔内の唾液により適度に膨潤し、快適な密着性を得ることが出来、ひいては使用し続けた時の痛みを軽減することが出来る。かかる部品に用いる際のＥＶＯＨの強度、曲げ弾性率、親水性（ぬれ性）は、添加剤により適宜調節する。
【００４７】
ＥＶＯＨを義歯床、歯肉カバー、マウスピース等、口腔粘膜に広範囲にわたって直接触れる部品に使用する際のフィラーは、ＥＶＯＨ１００重量部に対し通常０．５〜４５重量部、さらには５〜３５重量部が好ましく、特には１０〜２５重量部であることが好ましい。特に、繊維の直径が８〜３０μｍの長繊維が数千本〜数万本の単位で合わさった収束糸のロービングを使用すると機械的な補強効果が高まる傾向がある。
【００４８】
ＥＶＯＨを義歯床、歯肉カバー、マウスピース等、口腔粘膜に広範囲にわたって直接触れる部品に使用する際のフィラーや添加剤を混合した後のＥＶＯＨの曲げ弾性率は、ＩＳＯ１４６６３に従ってＩＳＯ１７８に準拠して測定した値で通常１〜９．９ＧＰａ、さらには２〜９．８ＧＰａが好ましく、特には３〜９．７ＧＰａ、殊には４〜９．７ＧＰａであることが好ましい。
【００４９】
本発明の歯科用補綴物の作製手順は公知の方法が採用され、一例として以下の手順を挙げる。
１．患者の口腔内を、ガム状物質にて直接かみあわせてかたどりし、かかる凹型へ石膏を流し込み、患者の口腔内を再現した石膏型（印象模型）を作製する。
２．印象模型の余剰部を削除し、技工作業が出来る石膏模型を作製する
３．模型を咬合器に装着し、患者から採得した咬合をもとに、人工歯を配列する。（複模型）
４．ワックスにて彫刻再現し、蝋義歯を作製する。（ワックスアップ、スプルーイング）５．蝋義歯を石膏でフラスコに埋没被覆する。
６．埋没したワックスを熱湯にて流し採るか、または電気炉等で加熱焼却し鋳型を作製する。
７．鋳型に義歯床用樹脂をあらかじめ加熱して流動化し、型に流し込んだ後に冷却して固化させる。
８．鋳型から固化した歯科用補綴物を取り出し、機械加工および研磨加工する。
９．患者の口腔内にあわせて微調整した後に装着する。
【００５０】
前記手順７で行う溶融成形法としては公知のものが採用され、例えば汎用型射出機を用いて加熱し流動化した樹脂を金型内部へ射出し、金型で冷却後製品化するインジェクション成形法等の射出成形法、適温にした汎用型圧縮成形機の金型に材料を仕込んで金型を閉じ、圧力をかけて成形するコンプレッション成形法、また適温にした汎用型圧縮成形機の金型のポットと呼ばれる部分に材料を仕込み、圧力をかけて金型を閉じると同時に材料がポットから注入口を通って金型内へ流れこむトランスファー成形法等の圧縮成形法、真空成形法、押出成形法等がある。
【００５１】
また、義歯床が天然歯の歯冠部に当接する、特殊な固定構造を有する総義歯、あるいは部分義歯の製造方法において、特許第３４０３１８３号に示されるような、義歯床に係留部材部位を埋設、または接着して一体化する方法や、特許第３７３２４７４号に示されるような、単板状の枚葉シートを加熱軟化し、圧風または真空吸引にてシートを型に密着させる方法にても成形可能である。
【００５２】
成形温度は、通常１００〜３００℃の範囲から選ぶことが多く、かかる成形温度は、従来用いられてきたポリカーボネート系樹脂やポリスルホン系樹脂よりも低く設定することができ、汎用の成形器を用いて容易に成形することができる。
【００５３】
義歯床、歯肉カバー、マウスピース等、口腔内に広範囲にわたって直接触れる部品の形状は、患者の口内をかたどりしたものを基に成形するため任意であるが、総義歯ならば通常１０ｃｍ×１０ｃｍ×５ｃｍ程度の成形物であり、部分義歯であれば５ｃｍ×５ｃｍ×５ｃｍ程度の成形物である。床部の厚みは０．１〜６ｍｍ程度である。さらに、口腔内に対する固定のための超小型磁石や磁性アタッチメントを設置したり、パラジウム、チタン、金などの金属、合金材料や他の樹脂を部分的に併用したり、積層する等して用いてもよい。また、粘着性のある食べ物の付着を防ぐ等の目的で表面を凹凸処理することも好ましい。設置される係留部材や連結子またはバー等の材料については、特に限定せず、パラジウム合金等の金属製係留部材を用いてもよく、ポリカーボネート系、ポリアセタール系樹脂等のプラスチック材料や、後述するＥＶＯＨ組成物を用いてもよい。
【００５４】
本発明の歯科用補綴物において、係留部材や連結子、ワイヤー、ブラケット等、人体への固定のための部品は、特に強度が要求される。かかる部品に用いる際のＥＶＯＨの強度、曲げ弾性率、親水性（ぬれ性）は、添加剤により適宜調節する。
【００５５】
ＥＶＯＨを係留部材や連結子、ワイヤー、ブラケット等、人体への固定のための部品に使用する際には、かかるフィラーは固定する部位によって任意であるが、ＥＶＯＨ１００重量部に対し通常０．５〜４５重量部、さらには５〜３５重量部が好ましく、特には１０〜２５重量部であることが好ましい。特に、繊維の直径が例えば８〜３０μｍの長繊維が数千本〜数万本の単位で合わさった収束糸のロービングを使用すると機械的な補強効果が高まる傾向がある。
【００５６】
フィラーや添加剤を混合した後のＥＶＯＨの曲げ弾性率は、固定する部位によって任意であるが、ＩＳＯ１４６６３に従ってＩＳＯ１７８に準拠して測定した値で通常２．０〜９．９ＧＰａ、さらには３．０〜９．８ＧＰａが好ましく、特には４．０〜９．７ＧＰａであることが好ましい。
【００５７】
本発明の係留部材や連結子、ワイヤー、ブラケット等、人体への固定のための部品は、通常溶融成形で製造される。かかる溶融成形は公知のものが採用され、例えば前述の射出成形法、またはコンプレッション成形法、トランスファー成形法等の圧縮成形法、真空成形法、押出成形法等があり、望む部品の形態により適宜選択する。係留部材を製作する場合、任意の方法が採用されるが、例えば義歯床を作製する際に同時に成形したり、金属製の係留部材を有する義歯を、患者の口腔内で係留部材の固定具合を微調整した後、該金属製係留部材の形状を基に型をとり、作成するという方法がある。
【００５８】
また、かかる係留部材は特許第３４０３１８３号に示されるような、係留部材部位を埋設、または接着して一体化する方法にて義歯床に固定する部分義歯製作方法にも適用可能である。
【００５９】
係留部材や連結子、ワイヤー、ブラケット等、人体への固定のための部品の形状は、固定する部位によって任意である。係留部材とは部分義歯を近隣歯に固定する機能を持つ部材であり、例えばその一部は部分義歯に固定され、近隣歯の歯冠部の外側面に当接するような形状である。係留部材やワイヤー等の形状は、例えば直径０．１〜５ｍｍ程度の円柱状または先細りの円柱状、短径０．１〜３ｍｍ程度、長径０．２〜１０ｍｍ程度の楕円柱状または先細りの楕円柱状、または厚み０．１〜３ｍｍ程度、幅０．２〜１０ｍｍ程度のリボン状や板状等任意の形状である。連結子またはバー等の形状は、２つ以上の部分義歯床間を固定する機能をもつ部材であり、例えば厚み０．１〜３ｍｍ程度、幅０．２〜１０ｍｍ程度のリボン状や板状等任意の形状をとる。ブラケットは、歯科矯正の際にワイヤーやゴム等によって生じる歯を動かす為の力を歯に伝えるものであり、ワイヤーを固定するため任意の構造をとる。これらの部品は部分的に金属や合金材料を併用したり、積層して用いることも可能である。
【００６０】
成形温度は、１００〜３００℃の範囲から選ぶことが多く、かかる成形温度は、従来用いられてきたポリカーボネート系樹脂やポリスルホン系樹脂よりも低く設定することができ、汎用の成形器を用いて容易に成形することができる。
【００６１】
本発明品である歯科用補綴物には、成形後、フッ素化合物等公知の汚れ防止剤、酸化防止剤等をコーティングしてもよい。また、粘着性のある食べ物の付着を防ぐ等の目的で表面を凹凸処理することも好ましい。
【００６２】
本発明における歯科用補綴物は、親水性に優れるため口腔内へ装着したときに唾液により膨潤し、口腔粘膜への密着性が良くなり口腔粘膜が痛くなりにくく、滑りが良くなるため脱着時の近隣天然歯への負担が軽減される。また、適度な強度を有し、加熱時や加水分解時にビスフェノールＡやダイオキシン等の有害物を発生することなく、生体への安全性に優れている。さらに、成形温度が比較的低い熱可塑性樹脂であるため、成形が容易であるという特長を持つ。
【実施例】
【００６３】
以下、実施例を挙げて本発明を具体的に説明する。
なお、実施例中「部」、「％」とあるのは特に断りのない限り重量基準を示す。
【００６４】
実施例１
診断用模型を咬合器に装着し、サベヤーにてサベイングを行ったのち、硬石膏にて複模型を作製した。複模型にて幅２ｍｍ、長さ３０ｍｍ、厚み１．８ｍｍの既製パターンワックス４本を用い、係留部のワックスアップを行った。次にアクリル樹脂製人工歯を配列後、さらにワックスを２０部用いて歯肉形成を行い、スプルーイングし石膏系埋没材にて埋没を行った。
脱蝋した後、スプルーイングにより予め設置した注入孔より、加熱炉内にて２５０℃で完全に溶融したエチレン−酢酸ビニル共重合体ケン化物（エチレン含有量２９モル％、平均ケン化度９９．６モル％、ＭＦＲ８．２ｇ／１０分（ＩＳＯ１４６６３に従ってＩＳＯ１１３３に基づいて測定した）、曲げ弾性率３．９ＧＰａ（ＩＳＯ１４６６３に従ってＩＳＯ１７８に準拠して測定した）、接触角６４°（接触角測定機（「協和界面科学株式会社」製、”ＦＡＭＡＳ”、２３℃、５０％ＲＨ、を用いて液滴法（水）にて測定）１７部を４〜６気圧にて加圧注入を行った。その後、室温にて３０分間冷やし、埋没型より取り出し後、診断用模型にて適合性を確認し、床および係留部材部分を研磨して仕上げを行い、［図１］のような歯科用補綴物を得た。
製作中、射出成形時には溶融樹脂が型内の末端まで完全に満たされ、気泡が混入することなく均一に成形できた。また、型から取り出したときの外表面の平滑性は良好であった。一方内表面は石膏型表面を忠実に再現し凹凸が見られたが、サンドブラスト処理により良好な平滑面とすることができた。
【００６５】
実施例２
エチレン含有量３８モル％、平均ケン化度９９．６モル％、ＭＦＲ３．３ｇ／１０分（ＩＳＯ１４６６３に従ってＩＳＯ１１３３に基づいて測定した）、曲げ弾性率３．２ＧＰａ（ＩＳＯ１４６６３に従ってＩＳＯ１７８に準拠して測定した）接触角７４°（接触角測定機（「協和界面科学株式会社」製、”ＦＡＭＡＳ”、２３℃、５０％ＲＨ）を用いて液滴法（水）にて測定）のエチレン−酢酸ビニル共重合体ケン化物を用い、射出成型により１ｍｍ厚のシート成型後、切り出しを行い６×２０ｍｍ×１ｍｍのチップを作成した。
チップを上唇内粘膜と歯肉との間に３時間挟み、口腔内材料として装着感を確認したところ、唾液とのなじみ良好で異物感が無く、歯肉表面への吸着感が得られた。また会話への影響も見られなかった。
【００６６】
実施例３
実施例２において、一般式（１）で示される構造単位（Ｒ1〜Ｒ6が水素、Ｘが単結合）を１．５モル％有し、エチレン含有量３７モル％、平均ケン化度９９．６モル％、ＭＦＲ４．０ｇ／１０分（ＩＳＯ１４６６３に従ってＩＳＯ１１３３に基づいて測定した）、曲げ弾性率は３．２ＧＰａ［一般式（１）で示される構造単位（Ｒ1〜Ｒ6が水素、Ｘが単結合）を２．０モル％有する以外は上記と同条件のエチレン−酢酸ビニル共重合体ケン化物の曲げ弾性率が３．１ＧＰａであり、一般式（１）で示される構造単位（Ｒ1〜Ｒ6が水素、Ｘが単結合）を有しない以外は上記と同条件のエチレン−酢酸ビニル共重合体ケン化物の曲げ弾性率が３．２ＧＰａであったことに基づく推測値］であり、接触角７２°（接触角測定機（接触角測定機（「協和界面科学株式会社」製、”ＦＡＭＡＳ”、２３℃、５０％ＲＨ）を用いて液滴法（水）にて測定）のエチレン−酢酸ビニル共重合体ケン化物を用いた以外は実施例２と同様の方法でチップを作成し、同様の方法で評価したところ、良好な装着感を得ることができた。
【００６７】
比較例１
実施例２においてエチレン−酢酸ビニル共重合体ケン化物に替えて接触角１０４°（接触角測定機（「協和界面科学株式会社」製、”ＦＡＭＡＳ”、２３℃、５０％ＲＨ）を用いて液滴法（水）にて測定）である高密度ポリエチレンを用いた以外は実施例２と同様の方法でチップを作成し、同様の方法で評価したところ、装着に関して当初より違和感がし、また経時による改善も見られなかった。
【００６８】
比較例２
実施例２においてエチレン−酢酸ビニル共重合体ケン化物に替えてポリエチレンテレフタレートを用いた以外は実施例２と同様の方法でチップを作成し、同様の方法で評価したところ、装着に関しては当初より違和感がし、また経時による改善も見られなかった。
【００６９】
比較例３
実施例３においてエチレン−酢酸ビニル共重合体ケン化物に替えてポリカーボネートを用いた以外は実施例２と同様の方法でチップを作成し、同様の方法で評価したところ、装着に関しては当初より違和感がし、また経時による改善も見られなかった。
【００７０】
比較例４
実施例３においてエチレン−酢酸ビニル共重合体ケン化物に替えてポリアミドを用いた以外は実施例２と同様の方法でチップを作成し、同様の方法で評価したところ、装着に関しては当初より違和感がし、また経時による改善も見られなかった。
【産業上の利用可能性】
【００７１】
本発明の歯科用補綴物はＥＶＯＨを用いることにより適度な強度を有し、安全性が高く、親水性に優れ、口腔粘膜への密着性に優れ、成形加工が容易であることから、歯科用補綴物として有用である。かかる親水性や成形性などの性質は公知一般のＥＶＯＨ樹脂が有するものであり、ＥＶＯＨ樹脂を歯科用補綴物に適用する場合に、本願発明の効果が得られることは自明である。
【図面の簡単な説明】
【００７２】
【図１】本発明における部分義歯床の実施形態である。
【符号の説明】
【００７３】
１  義歯床
２  係留部材（クラスプ）
３  義歯
【図１】
2008074842.tif 000006